ДИЗЕЛЬНЫЙ КАТАЛИЗАТОР ОКИСЛЕНИЯ, ИМЕЮЩИЙ ОБЛАСТЬ УЛАВЛИВАНИЯ ДЛЯ ПРИМЕСЕЙ В ВЫХЛОПНЫХ ГАЗАХ

1. Катализатор окисления для очистки выхлопных газов, образованных дизельным двигателем, причем данный катализатор окисления содержит:
подложку;
улавливающий материал для улавливания по меньшей мере одной фосфорсодержащей примеси и/или по меньшей мере одной серосодержащей примеси в выхлопных газах, образованных дизельным двигателем; и
каталитическую область, расположенную на подложке;
при этом каталитическая область содержит каталитический материал, содержащий металл платиновой группы (PGM), выбранный из группы, состоящей из платины (Pt), палладия (Pd) и комбинации платины (Pt) и палладия (Pd).
2. Катализатор окисления по п. 1, в котором улавливающий материал содержит молекулярное сито, и, необязательно, молекулярное сито содержит неблагородный металл.
3. Катализатор окисления по п. 2, в котором молекулярное сито содержит неблагородный металл, выбранный из группы, состоящей из железа (Fe), меди (Cu), никеля (Ni) и комбинации двух или более из них.
4. Катализатор окисления по любому из предшествующих пунктов, в котором металлом платиновой группы (PGM) является платина (Pt).
5. Катализатор окисления по любому из пп. 1-3, в котором металлом платиновой группы (PGM) является палладий (Pd).
6. Катализатор окисления по любому из пп. 1-3, в котором металлом платиновой группы (PGM) является комбинация платины (Pt) и палладия (Pd).
7. Катализатор окисления по любому из предшествующих пунктов, в котором каталитический материал дополнительно включает в себя материал носителя, и в котором металл платиновой группы (PGM) нанесен на материал носителя.
8. Катализатор окисления по п. 7, в котором материал носителя включает тугоплавкий оксид, выбранный из группы, состоящей из оксида алюминия, диоксида кремния, диоксида титана, диоксида циркония, оксида церия, диоксида кремния-оксида алюминия, диоксида титана-оксида алюминия, диоксида циркония-оксида алюминия, оксида церия-оксида алюминия, диоксида титана-диоксида кремния, диоксида циркония-диоксида кремния, диоксида циркония-диоксида титана, оксида церия-диоксида циркония и оксида алюминия-оксида магния.
9. Катализатор окисления по п. 8, в котором тугоплавким оксидом является оксид алюминия, диоксид кремния или диоксид кремния-оксид алюминия.
10. Катализатор окисления по п. 9, в котором тугоплавким оксидом является диоксид титана.
11. Катализатор окисления по любому из предшествующих пунктов, в котором область улавливания представляет собой улавливающий слой.
12. Катализатор окисления по п. 11, в котором каталитическая область представляет собой каталитический слой, и при этом улавливающий слой расположен на каталитическом слое, а каталитический слой расположен на подложке.
13. Катализатор окисления по п. 11, в котором каталитическая область представляет собой первый каталитический слой и второй каталитический слой, и улавливающий слой расположен на первом каталитическом слое, и первый каталитический слой расположен на втором каталитическом слое, а второй каталитический слой расположен на подложке.
14. Катализатор окисления по п. 11, в котором каталитическая область представляет собой первую каталитическую зону и вторую каталитическую зону, и улавливающий слой расположен как на первой каталитической зоне, так и на второй каталитической зоне, и в котором первая каталитическая зона и вторая каталитическая зона расположены на подложке.
15. Катализатор окисления по п. 14, в котором первая каталитическая зона расположена выше по потоку от второй каталитической зоны.
16. Катализатор окисления по любому из пп. 1-10, в котором область улавливания представляет собой зону улавливания.
17. Катализатор окисления по п. 16, в котором каталитическая область представляет собой каталитический слой, и зона улавливания расположена на каталитическом слое, предпочтительно у впускного конца подложки.
18. Катализатор окисления по п. 16, в котором каталитическая область представляет собой каталитическую зону, при этом каталитическая зона расположена у выпускного конца подложки и зона улавливания расположена у впускного конца подложки.
19. Катализатор окисления по п. 18, в котором каталитическая зона примыкает к зоне улавливания и, необязательно, в котором зона улавливания перекрывает каталитическую зону.
20. Катализатор окисления по п. 16, в котором каталитическая область представляет собой первую каталитическую зону и вторую каталитическую зону, при этом первая каталитическая зона расположена на второй каталитической зоне, и при этом зона улавливания расположена у впускного конца подложки, и как первая каталитическая зона, так и вторая каталитическая зона расположены у выпускного конца подложки.
21. Катализатор окисления по п. 16, в котором каталитическая область представляет собой первую каталитическую зону и второй каталитический слой, при этом зона улавливания расположена на втором каталитическом слое у впускного конца подложки, и первая каталитическая зона расположена у выпускного конца подложки.
22. Катализатор окисления по п. 16, в котором каталитическая область представляет собой первый каталитический слой и второй каталитический слой, при этом зона улавливания расположена на первом каталитическом слое у впускного конца подложки, и при этом первый каталитический слой расположен на втором каталитическом слое.
23. Катализатор окисления по любому из пп. 1-10, в котором подложка содержит впускную концевую поверхность и выпускную концевую поверхность, и область улавливания представляет собой улавливающую переднюю поверхность, которая расположена на впускной концевой поверхности.
24. Катализатор окисления по п. 23, в котором улавливающая передняя поверхность имеет среднюю длину от впускной концевой поверхности подложки <25 мм.
25. Катализатор окисления по п. 23 или 24, в котором каталитическая область представляет собой каталитический слой, при этом каталитический слой предпочтительно расположен на подложке.
26. Катализатор окисления по п. 23 или 24, в котором каталитическая область представляет собой первый каталитический слой и второй каталитический слой, предпочтительно при этом первый каталитический слой расположен на втором каталитическом слое, а второй каталитический слой расположен на подложке.
27. Катализатор окисления по п. 23 или 24, в котором каталитическая область представляет собой первую каталитическую зону и вторую каталитическую зону, предпочтительно при этом первая каталитическая зона расположена выше по потоку от второй каталитической зоны.
28. Катализатор окисления по любому из пп. 1-10, в котором каталитическая область содержит улавливающий материал, предпочтительно смесь улавливающего материала и каталитического материала.
29. Катализатор окисления по п. 28, в котором каталитическая область представляет собой каталитический слой, при этом каталитический слой предпочтительно расположен на подложке.
30. Катализатор окисления по п. 28, в котором каталитическая область представляет собой первую каталитическую область, и катализатор окисления также содержит вторую каталитическую область.
31. Катализатор окисления по п. 30, в котором первая каталитическая область представляет собой первый каталитический слой, и вторая каталитическая область представляет собой второй каталитический слой, при этом первый каталитический слой расположен на втором каталитическом слое.
32. Катализатор окисления по п. 30, в котором первая каталитическая область представляет собой первую каталитическую зону, и вторая каталитическая область представляет собой вторую каталитическую зону, и при этом первая каталитическая зона расположена выше по потоку от второй каталитической зоны.
33. Катализатор окисления по п. 30, в котором первая каталитическая область представляет собой первую каталитическую зону, и вторая каталитическая область представляет собой второй каталитический слой, и при этом первая каталитическая зона расположена на втором каталитическом слое у впускного конца подложки.
34. Катализатор окисления по п. 30, в котором вторая каталитическая область содержит металл платиновой группы (PGM) и материал носителя.
35. Катализатор окисления по любому из пп. 13, 21, 22, 26, 31 или 33, в котором второй каталитический слой содержит металл платиновой группы (PGM) и материал носителя.
36. Катализатор окисления по любому из пп. 14, 15, 20, 27 или 32, в котором вторая каталитическая зона содержит металл платиновой группы (PGM) и материал носителя.
37. Катализатор окисления по любому из пп. 34-36, в котором металл платиновой группы (PGM) может быть выбран из группы, состоящей из платины (Pt), палладия (Pd) и комбинации платины (Pt) и палладия (Pd).
38. Катализатор окисления по п. 37, в котором PGM представляет собой Pt.
39. Катализатор окисления по п. 37, в котором PGM представляет собой Pd.
40. Катализатор окисления по п. 37, в котором PGM является комбинацией Pt и Pd.
41. Катализатор окисления по любому из пп. 34-40, в котором материал носителя включает тугоплавкий оксид, выбранный из группы, состоящей из оксида алюминия, диоксида кремния, диоксида титана, диоксида циркония, оксида церия, диоксида кремния-оксида алюминия, диоксида титана-оксида алюминия, диоксида циркония-оксида алюминия, оксида церия-оксида алюминия, диоксида титана-диоксида кремния, диоксида циркония-диоксида кремния, диоксида циркония-диоксида титана, оксида церия-диоксида циркония и оксида алюминия-оксида магния.
42. Катализатор окисления по любому из предшествующих пунктов, в котором подложка представляет собой проточную монолитную подложку.
43. Катализатор окисления по любому из пп. 1-41, в котором подложка является фильтрующей монолитной подложкой, которая представляет собой фильтр с проточными стенками.
44. Катализатор окисления по любому из предшествующих пунктов, в котором подложка имеет диаметр ≥7 дюймов (17,8 см).
45. Катализатор окисления по любому из предшествующих пунктов, имеющий объем катализатора ≥2,0 л.
46. Выхлопная система для очистки выхлопных газов, образованных дизельным двигателем, где выхлопная система содержит катализатор окисления по любому из пп. 1-45 и устройство снижения выбросов.
47. Транспортное средство, содержащее дизельный двигатель и либо катализатор окисления по любому из пп. 1-45, либо выхлопную систему по п. 46.
48. Способ улавливания или захвата по меньшей мере одной фосфорсодержащей примеси и/или по меньшей мере одной серосодержащей примеси в выхлопных газах, образованных дизельным двигателем, где способ включает стадию пропускания выхлопных газов, образованных дизельным двигателем, через выхлопную систему, содержащую катализатор окисления по любому из пп. 1-45.
49. Способ по п. 48, в котором дизельный двигатель работает на биодизельном топливе.
50. Способ по п. 48 или 49, в котором дизельный двигатель работает на топливе, содержащем >50 ч/млн серы.